(57)【要約】【課題】原紙に吸脂前後で異なる印刷内容が明確に表示できる脂取り紙を提供する。【解決手段】晒クラフトパルプを主成分とし、これに麻を含む繊維原料にアパタイトを添加してなる原紙の片面又は両面に、脂環族飽和炭化水素樹脂をトルエンに溶解してなるインクとノンフロン型フッ素系合成樹脂をトルエンに溶解してなるインクをそれぞれ用いて印刷を施し、吸脂の前後で異なる印刷内容が表示されてなることを特徴とする脂取り紙。  該脂取り紙において、アパタイトの添加量を繊維原料１００重量部に対して、２０重量部できる。また、繊維原料を晒クラフトパルプ（広葉樹晒クラフトパルプと針葉樹晒クラフトパルプの混合）９８質量％と麻２質量％とできる。【選択図】図１
0003126943.tif 000002
【実用新案登録請求の範囲】
【請求項１】
晒クラフトパルプを主成分とし、これに麻を含む繊維原料にアパタイトを添加してなる原紙の片面又は両面に、脂環族飽和炭化水素樹脂をトルエンに溶解してなるインクとノンフロン型フッ素系合成樹脂をトルエンに溶解してなるインクをそれぞれ用いて印刷を施し、吸脂の前後で異なる印刷内容が表示されてなることを特徴とする脂取り紙。
【請求項２】
アパタイトの添加量が繊維原料１００重量部に対して、２０重量部であることを特徴とする請求項１に記載の脂取り紙。
【請求項３】
繊維原料は、晒クラフトパルプ（広葉樹晒クラフトパルプと針葉樹晒クラフトパルプの混合）９８質量％と麻２質量％からなることを特徴とする請求項２に記載の脂取り紙。
【考案の詳細な説明】
【技術分野】
【０００１】
本考案は、脂取り紙に関し、詳細には、原紙に吸脂前後で異なる印刷内容を表示できる脂取り紙に関する。
【背景技術】
【０００２】
顔には皮脂腺が多くあり、皮脂の分泌が盛んであるため、化粧直しの際、予め皮脂を十分に吸い取り化粧効果を高める必要がある。従来、皮脂の吸い取りは、金箔を打ち延ばす際にできる箔打ち紙が使用されていたが、現在、箔打ち紙に比べ吸脂性に遜色のない多種多様の脂取り紙が提供され（特許文献１、特許文献２参照）、汎用されている。美容への関心が高まっている今日、脂取り紙は日常生活に必須のアイテムとして位置づけられる。
【０００３】
このような状況下、脂取り紙のノベルティとしての利用も増えている。ノベルティとしては、脂取り紙を収容するパッケージにロゴや商品名などを表示するだけでなく、パッケージから取り出される個々の脂取り紙ごとにロゴや商品名などを数多く表示できれば、宣伝・広告機能を高めることができるので、原紙に吸脂前後で異なる印刷内容を表示できる脂取り紙が望まれる。
【０００４】
【特許文献１】特開平６−３１９６６４号公報
【特許文献２】特許第３１１８２１６号明細書
【考案の開示】
【考案が解決しようとする課題】
【０００５】
本考案は上記の事情に鑑みなされたもので、原紙に吸脂前後で異なる印刷内容が明確に表示できる脂取り紙を提供することを課題とする。
【課題を解決するための手段】
【０００６】
上記課題を解決するために構成された本考案は、晒クラフトパルプを主成分とし、これに麻を含む繊維原料にアパタイトを添加してなる原紙の片面又は両面に、脂環族飽和炭化水素樹脂をトルエンに溶解してなるインクとノンフロン型フッ素系合成樹脂をトルエンに溶解してなるインクをそれぞれ用いて印刷を施し、吸脂の前後で異なる印刷内容が表示されてなることを特徴とする脂取り紙を要旨とする。ここで、印刷内容とは、原紙に表される文字、図形、記号、模様など印刷により表示されるものをいう。
【０００７】
上記の脂取り紙において、アパタイトの添加量を繊維原料１００重量部に対して、２０重量部としてもよい。また、繊維原料を、晒クラフトパルプ（広葉樹晒クラフトパルプと針葉樹晒クラフトパルプの混合）９８質量％と麻２質量％からなるものとしてもよい。
【考案の効果】
【０００８】
本考案の脂取り紙は、吸脂の前後で異なる印刷内容を表示できるので、特にノベルティ
として利用した場合、原紙にロゴや商品名など多くの表示ができ、優れた宣伝・広告機能を発揮する。また、原紙に印刷される印刷内容が吸脂の前後で異なるので、使用者に強い印象を与えるばかりか、吸脂の効果の確認が可能となる。
【考案を実施するための最良の形態】
【０００９】
繊維原料は、晒クラフトパルプと麻からなる。晒クラフトパルプと麻の割合は、晒クラフトパルプ９５〜９８質量％、麻２〜５質量％が好ましい。晒クラフトパルプは、広葉樹晒クラフトパルプ、針葉樹晒クラフトパルプ、両者を混合したものでもよい。
【００１０】
原紙は、繊維原料に無機質填料のアパタイトを添加したものを抄紙し、その後乾燥して得ることができる。アパタイトの添加量は、繊維原料１００重量部に対して、１０〜３０重量部が好ましく、２０重量部がより好ましい。また、原紙にはアパタイト以外の他の製紙用薬品を添加してもよい。
【００１１】
原紙の抄紙は、公知の抄紙機、すなわち、円網、短網、長網などのいずれを用いてもよく、乾燥機はヤンキー型、多筒型、スルー型のいずれを用いてもよい。また、原紙の密度の調整のため、カレンダーやソフトカレンダーなどの公知の方法で処理してもよい。
【００１２】
吸脂前に表れる印刷内容を印刷するインクは、脂環族飽和炭化水素樹脂をトルエンに溶解したものを用いることができる。脂環族飽和炭化水素樹脂は、芳香族系石油樹脂に水素添加したものや水添テルペン樹脂などを挙げられるが、市販品があるのでこれを使用できる。脂環族飽和炭化水素樹脂とトルエンの混合比率は、脂環属飽和炭化水素樹脂４０〜５０重量％にトルエン５０〜６０重量％が好ましい。該インクは無色透明で透明化作用があるため、このインクを用いて透明でない原紙に印刷されると、使用者は印刷内容を容易に判別できる。  
【００１３】
吸脂後に表れる印刷内容を印刷するインクは、ノンフロン型フッ素系合成樹脂をトルエンに溶解したものを用いることができる。ノンフロン型フッ素系合成樹脂は、市販品があるのでこれを使用できる。ノンフロン型フッ素系合成樹脂とトルエンの混合比率は、ノンフロン型フッ素系合成樹脂１０〜２０質量％にトルエン８０〜９０重量％が好ましい。該インクは無色透明で透明化作用がなく、吸脂前には使用者は印刷の有無を容易に判別できないが、吸脂後は耐油性があるので皮脂をはじき、吸脂により透明となった原紙内部に吸収されないので、印刷内容が表れる。
【００１４】
上記のインクを用いる印刷方法は特に限定されず、紙に印刷する方法として公知の印刷方法で印刷でき、グラビア印刷、オフセット印刷を挙げることができる。上記の２種のインクにより印刷される印刷内容の箇所は重なってもよい。本考案の脂取り紙は、吸脂前の印刷内容は吸脂により確実に消失し、吸脂後は異なる印刷内容が明確に表れるからである。
【実施例】
【００１５】
次いで、本考案を実施例を挙げて説明するが、本考案は以下の実施例に限定されるものではない。
【００１６】
〔実施例〕
晒クラフトパルプ（広葉樹晒クラフトパルプと針葉樹晒クラフトパルプの混合）９８質量％、麻２質量％からなる繊維原料にアパタイトを添加し、円網抄紙機により秤量２０ｇ／ｍ２、緊度０．７６の原紙を製造した。アパタイトは、繊維原料１００重量部に対して２０重量部を添加した。原紙は、密度を上げるため、カレンダー処理を行った。また、抄紙に際し、製紙用薬品として硫酸バンド、湿潤紙力剤及びベージュ系の染料を添加した。
【００１７】
製造された原紙の片面に、脂環族飽和炭化水素樹脂４５質量％をトルエン５５質量％に溶解したインクを用い、図１に示すハート型の図形をグラビア印刷により印刷した。次いで、同じ面にノンフロン型フッ素系合成樹脂１５質量％をトルエン８５質量％で溶解したインクを用い、図２に示す星型の図形をグラビア印刷により印刷した。  
【００１８】
上記により得られた脂取り紙を用いて顔の皮脂の吸い取りを行った。その結果、脂取り紙には、吸脂前に図１のハート型の図形が表れていたが、吸脂後に該図形は消失し、図２の星型の図形が表れていた。これにより、本考案の脂取り紙は、原紙に吸脂の前後で異なる印刷内容を確実かつ明確に印刷できることが判明した。
【００１９】
〔比較例〕
実施例と同様の繊維原料に無機質填料としてアパタイトに代わりにタルク又はカオリンを添加し、実施例と同様に原紙を得た。それぞれの原紙に実施例と同様のインクを用いて印刷を施した。得られた脂取り紙を用いて顔の皮脂の吸い取りを行った。その結果、脂取り紙には、吸脂前に表れていた図１のハート型の図形が吸脂後にも僅かに残っていた。また、吸脂後、図２の星型の図形は少しぼんやりした感じで表れていた。これにより、実施例及び比較例の２種のインクを用いる場合、原紙に添加する無機質填料はアパタイトが好適であることが判明した。
【図面の簡単な説明】
【００２０】
【図１】吸脂前の脂取り紙の平面図である。
【図２】吸脂後の脂取り紙の平面図である。
【符号の説明】
【００２１】
１      吸脂前の脂取り紙の印刷内容（図形）
２      吸脂後の脂取り紙の印刷内容（図形）
１０    脂取り紙
【図１】
0003126943.tif 000003
【図２】
0003126943.tif 000004
【手続補正書】
【提出日】平成18年9月20日(2006.9.20)
【手続補正１】
【補正対象書類名】実用新案登録請求の範囲
【補正対象項目名】全文
【補正方法】変更
【補正の内容】
【実用新案登録請求の範囲】
【請求項１】
晒クラフトパルプを主成分とし、これに麻を含む繊維原料にアパタイトを添加してなる原紙の片面又は両面に、脂環族飽和炭化水素樹脂をトルエンに溶解してなるインクとノンフロン型フッ素系合成樹脂をトルエンに溶解してなるインクをそれぞれ用いて印刷が施され、吸脂の前には脂環族飽和炭化水素樹脂をトルエンに溶解してなるインクで印刷された印刷内容が表れ、吸脂の後にはこの印刷内容が消失するとともに、ノンフロン型フッ素系合成樹脂をトルエンに溶解してなるインクで印刷された印刷内容が表れるように構成されることを特徴とする矩形状の脂取り紙。
【請求項２】
アパタイトの添加量が繊維原料１００重量部に対して、２０重量部であることを特徴とする請求項１に記載の脂取り紙。
【請求項３】
繊維原料は、晒クラフトパルプ（広葉樹晒クラフトパルプと針葉樹晒クラフトパルプの混合）９８質量％と麻２質量％からなることを特徴とする請求項２に記載の脂取り紙。
【手続補正２】
【補正対象書類名】明細書
【補正対象項目名】全文
【補正方法】変更
【補正の内容】
【考案の詳細な説明】
【技術分野】
【０００１】
本考案は、脂取り紙に関し、詳細には、原紙に吸脂前後で異なる印刷内容を表示できる脂取り紙に関する。
【背景技術】
【０００２】
顔には皮脂腺が多くあり、皮脂の分泌が盛んであるため、化粧直しの際、予め皮脂を十分に吸い取り化粧効果を高める必要がある。従来、皮脂の吸い取りは、金箔を打ち延ばす際にできる箔打ち紙が使用されていたが、現在、箔打ち紙に比べ吸脂性に遜色のない多種多様の脂取り紙が提供され（特許文献１、特許文献２参照）、汎用されている。美容への関心が高まっている今日、脂取り紙は日常生活に必須のアイテムとして位置づけられる。
【０００３】
このような状況下、脂取り紙のノベルティとしての利用も増えている。ノベルティとして、パッケージから取り出される個々の脂取り紙に吸脂前後で異なる印刷内容が表示されると、使用者に強い印象を与えることができ、また吸脂の効果の確認もできるので、好ましい。
【０００４】
【特許文献１】特開平６−３１９６６４号公報
【特許文献２】特許第３１１８２１６号明細書
【考案の開示】
【考案が解決しようとする課題】
【０００５】
本考案は上記の事情に鑑みなされたもので、原紙に吸脂前後で異なる印刷内容が明確に表示できる脂取り紙を提供することを課題とする。
【課題を解決するための手段】
【０００６】
上記課題を解決するために構成された本考案は、晒クラフトパルプを主成分とし、これに麻を含む繊維原料にアパタイトを添加してなる原紙の片面又は両面に、脂環族飽和炭化水素樹脂をトルエンに溶解してなるインクとノンフロン型フッ素系合成樹脂をトルエンに溶解してなるインクをそれぞれ用いて印刷が施され、吸脂の前には脂環族飽和炭化水素樹脂をトルエンに溶解してなるインクで印刷された印刷内容が表れ、吸脂の後にはこの印刷内容が消失するとともに、ノンフロン型フッ素系合成樹脂をトルエンに溶解してなるインクで印刷された印刷内容が表れるように構成されることを特徴とする矩形状の脂取り紙を要旨とする。ここで、印刷内容とは、原紙に表される文字、図形、記号、模様など印刷により表示されるものをいう。
【０００７】
上記の脂取り紙において、アパタイトの添加量を繊維原料１００重量部に対して、２０重量部としてもよい。また、繊維原料を、晒クラフトパルプ（広葉樹晒クラフトパルプと針葉樹晒クラフトパルプの混合）９８質量％と麻２質量％からなるものとしてもよい。
【考案の効果】
【０００８】
本考案の脂取り紙は、吸脂の前後で異なる印刷内容を表示できるので、使用者に強い印象を与えることができる。また、吸脂の前後で異なる印刷内容を表示できるので、使用者は吸脂の効果を確認することができる。
【考案を実施するための最良の形態】
【０００９】
繊維原料は、晒クラフトパルプと麻からなる。晒クラフトパルプと麻の割合は、晒クラフトパルプ９５〜９８質量％、麻２〜５質量％が好ましい。晒クラフトパルプは、広葉樹晒クラフトパルプ、針葉樹晒クラフトパルプ、両者を混合したものでもよい。
【００１０】
原紙は、繊維原料に無機質填料のアパタイトを添加したものを抄紙し、その後乾燥して得ることができる。アパタイトの添加量は、繊維原料１００重量部に対して、１０〜３０重量部が好ましく、２０重量部がより好ましい。また、原紙にはアパタイト以外の他の製紙用薬品を添加してもよい。
【００１１】
原紙の抄紙は、公知の抄紙機、すなわち、円網、短網、長網などのいずれを用いてもよく、乾燥機はヤンキー型、多筒型、スルー型のいずれを用いてもよい。また、原紙の密度の調整のため、カレンダーやソフトカレンダーなどの公知の方法で処理してもよい。
【００１２】
吸脂前に表れる印刷内容を印刷するインクは、脂環族飽和炭化水素樹脂をトルエンに溶解したものを用いることができる。脂環族飽和炭化水素樹脂は、芳香族系石油樹脂に水素添加したものや水添テルペン樹脂などを挙げられるが、市販品があるのでこれを使用できる。脂環族飽和炭化水素樹脂とトルエンの混合比率は、脂環属飽和炭化水素樹脂４０〜５０重量％にトルエン５０〜６０重量％が好ましい。該インクは無色透明で透明化作用があるため、このインクを用いて透明でない原紙に印刷されると、使用者は印刷内容を容易に判別できる。  
【００１３】
吸脂後に表れる印刷内容を印刷するインクは、ノンフロン型フッ素系合成樹脂をトルエンに溶解したものを用いることができる。ノンフロン型フッ素系合成樹脂は、市販品があるのでこれを使用できる。ノンフロン型フッ素系合成樹脂とトルエンの混合比率は、ノンフロン型フッ素系合成樹脂１０〜２０質量％にトルエン８０〜９０重量％が好ましい。該インクは無色透明で透明化作用がなく、吸脂前には使用者は印刷の有無を容易に判別できないが、吸脂後は耐油性があるので皮脂をはじき、吸脂により透明となった原紙内部に吸収されないので、印刷内容が表れる。
【００１４】
上記のインクを用いる印刷方法は特に限定されず、紙に印刷する方法として公知の印刷方法で印刷でき、グラビア印刷、オフセット印刷を挙げることができる。上記の２種のインクにより印刷される印刷内容の箇所は重なってもよい。本考案の脂取り紙は、吸脂前の印刷内容は吸脂により確実に消失し、吸脂後は異なる印刷内容が明確に表れるからである。
【実施例】
【００１５】
次いで、本考案を実施例を挙げて説明するが、本考案は以下の実施例に限定されるものではない。
【００１６】
〔実施例〕
晒クラフトパルプ（広葉樹晒クラフトパルプと針葉樹晒クラフトパルプの混合）９８質量％、麻２質量％からなる繊維原料にアパタイトを添加し、円網抄紙機により秤量２０ｇ／ｍ２、緊度０．７６の原紙を製造した。アパタイトは、繊維原料１００重量部に対して２０重量部を添加した。原紙は、密度を上げるため、カレンダー処理を行った。また、抄紙に際し、製紙用薬品として硫酸バンド、湿潤紙力剤及びベージュ系の染料を添加した。
【００１７】
製造された原紙の片面に、脂環族飽和炭化水素樹脂４５質量％をトルエン５５質量％に溶解したインクを用い、図１に示すハート型の図形をグラビア印刷により印刷した。次いで、同じ面にノンフロン型フッ素系合成樹脂１５質量％をトルエン８５質量％で溶解したインクを用い、図２に示す星型の図形をグラビア印刷により印刷した。  
【００１８】
上記により得られた脂取り紙を用いて顔の皮脂の吸い取りを行った。その結果、脂取り紙には、吸脂前に図１のハート型の図形が表れていたが、吸脂後に該図形は消失し、図２の星型の図形が表れていた。これにより、本考案の脂取り紙は、原紙に吸脂の前後で異なる印刷内容を確実かつ明確に印刷できることが判明した。
【００１９】
〔比較例〕
実施例と同様の繊維原料に無機質填料としてアパタイトに代わりにタルク又はカオリンを添加し、実施例と同様に原紙を得た。それぞれの原紙に実施例と同様のインクを用いて印刷を施した。得られた脂取り紙を用いて顔の皮脂の吸い取りを行った。その結果、脂取り紙には、吸脂前に表れていた図１のハート型の図形が吸脂後にも僅かに残っていた。また、吸脂後、図２の星型の図形は少しぼんやりした感じで表れていた。これにより、実施例及び比較例の２種のインクを用いる場合、原紙に添加する無機質填料はアパタイトが好適であることが判明した。
【図面の簡単な説明】
【００２０】
【図１】吸脂前の脂取り紙の平面図である。
【図２】吸脂後の脂取り紙の平面図である。
【符号の説明】
【００２１】
１      吸脂前の脂取り紙の印刷内容（図形）
２      吸脂後の脂取り紙の印刷内容（図形）
１０    脂取り紙